또한 , 그 라프트 공중 합체 ( A ) 로서 는 , 아세톤 용매 에 대한 불용 분 을 70 ∼ 99 질량 % 포함 하 고 , 또한 아세톤 가용 분 이 0 . 2 g / dl 인 N , N - 디 메틸 포름 아미드 용액 으로서 25 ℃ 에서 측정 한 환원 점도 가 0 . 30 ∼ 0 . 70 dl / g 인 것 이 바람직 하 다 . 아세톤 용매 에 대한 불용 분 이 70 질량 % 이상 이 면 , 강화 열가소성 수지 조성물 의 성형 외관 및 성형 가공 성 이 향상 되 고 , 한편 , 99 질량 % 이하 이 면 , 강화 열가소성 수지 조성물 의 인 열 강도 가 향상 된다 .